(57)【特許請求の範囲】
【請求項１】
半導体チップおよび第１基板を、第１バンプを介して接合する工程と、
第１主剤、第２主剤、および硬化剤を含んで２段階で硬化することが可能な封止樹脂組成物を、前記半導体チップおよび前記第１基板の間に充填する工程と、
１次加熱温度で加熱することにより、前記第１主剤を硬化させて前記封止樹脂組成物を１次硬化させる工程と、
第２基板および前記第１基板の間に第２バンプを介在させた状態において前記１次加熱温度より高い２次加熱温度で加熱することによって、前記封止樹脂組成物を軟化させた後に前記第２主剤を硬化させて当該封止樹脂組成物を２次硬化させつつ、前記第２バンプを介して前記第１基板および前記第２基板を接合する工程と、を含むことを特徴とする、半導体装置の製造方法。
【請求項２】
前記封止樹脂組成物は、示差走査熱量測定において、少なくとも２つの熱量ピークを示す、請求項１に記載の半導体装置の製造方法。
【請求項３】
前記少なくとも２つの熱量ピークは、１１０〜１７０℃の範囲にある低温域熱量ピークと、１８０〜２４０℃の範囲にある高温域熱量ピークとを含む、請求項２に記載の半導体装置の製造方法。
【請求項４】
前記封止樹脂組成物は更に無機フィラーを含み、前記封止樹脂組成物による前記樹脂封止部の１次硬化が完了する前に、前記樹脂封止部に含まれる前記無機フィラーを前記基板側へ沈降させることによって前記樹脂封止部において２層構造を形成する工程を更にを含む、請求項１から３のいずれか１つに記載の半導体装置の製造方法。
【発明の詳細な説明】
【０００１】
【発明の属する技術分野】
本発明は、フリップチップ接合箇所が樹脂封止された半導体素子を搭載する半導体装置の製造方法に関する。
【０００２】
【従来の技術】
スーパーコンピュータ等のハイエンド機種で使用される半導体素子では、高性能および高密度実装を達成するため、ＬＳＩチップとＭＣＭ基板の接合において、主に、ハンダバンプを介してのフリップチップ接合が採用されている。この接合方式においては、従来より、外気雰囲気やダストを遮断することを目的として、ＬＳＩチップとＭＣＭ基板の間の空隙が樹脂封止される場合が多い。
【０００３】
このようなフリップチップ接合は、近年、ミドルエンド機種やローエンド機種に使用される半導体素子においても適用されつつある。ミドルエンド機種やローエンド機種の半導体素子においては、低コスト化の観点より、チップ接合基板として、ビルドアップ基板やガラスセラミック基板などが採用されるところ、これら基板とＬＳＩチップの熱膨張率の差は大きく、熱膨張率の違いから生ずる熱応力の程度によっては、ハンダバンプと基板電極やチップ電極との接合が破壊される場合がある。そのため、ミドルエンド機種やローエンド機種に使用される半導体素子では、チップと基板のフリップチップ接合における樹脂封止に対して、外気雰囲気などを遮断する機能に加え、チップ−基板間の実効接合面積を増加させることによって基板配線に対するチップの接合信頼性を向上させる機能も、求められている。
【０００４】
例えば、特開平１１−１０６４８０号公報および特開平１１−１０６４８１号公報には、密着性などが高められた封止樹脂組成物によりフリップチップ接合箇所を封止することによって、基板に対するチップの接合信頼性の向上を図ることを目的とする技術が開示されている。
【０００５】
【発明が解決しようとする課題】
ＬＳＩチップが基板に対してフリップチップ接合されて当該接合箇所が樹脂封止された半導体素子は、基板側を介してマザーボードに搭載され、所望の半導体装置が構成される。マザーボードへの搭載方式としては、基板に設けられたバンプアレイを介して搭載されるＢＧＡおよびＣＳＰ、ならびに入出力ピンアレイを介して搭載されるＰＧＡなどが採用される。これらの方式では、いずれも、リフロー装置を用いたハンダ接合が行われ、バンプやピンなどのハンダ材料のリフロー時には、半導体素子は高温加熱に付される。すると、ＬＳＩチップおよび基板の変形や、フリップチップ接合箇所における樹脂封止部に生ずる熱応力に起因して、当該半導体素子の樹脂封止部において、割れが発生したり、基板やチップからの剥離が発生する。更には、これらの影響を受けて、ＬＳＩチップ−基板間のバンプ接合が剥離するなどして、ＬＳＩチップ電極にダメージが生じる場合がある。このような電極のダメージは、ＬＳＩチップにおいて反り量の大きな端部近傍に設けられた電極で顕著である。また、チップと基板とを接合するバンプが、リフロー加熱により再溶解して樹脂封止部の割れ部分や剥離部分に流れ込み、隣接するバンプ同士が接続していわゆるバンプショートが生じる場合もある。これらのような不具合は、基板に対するＬＳＩチップの接合信頼性を低下させてしまう。
【０００６】
本発明は、このような事情のもとで考え出されたものであって、基板と半導体チップのフリップチップ接合箇所が樹脂封止された半導体素子をリフローハンダ付によりマザーボードに接合する際に、基板に対する半導体チップの接合信頼性の低下が充分に抑制された、半導体装置の製造方法を提供することを目的とする。
【０００７】
【課題を解決するための手段】
本発明の第１の側面によると半導体装置の製造方法が提供される。この製造方法は、半導体チップおよび第１基板を、第１バンプを介して接合する工程と、第１主剤、第２主剤、および硬化剤を含んで２段階で硬化することが可能な封止樹脂組成物を、半導体チップおよび基板の間に充填する工程と、１次加熱温度で加熱することにより、第１主剤を硬化させて樹脂組成物を１次硬化させる工程と、第２基板および第１基板の間に第２バンプを介在させた状態において１次加熱温度より高い２次加熱温度で加熱することによって、樹脂組成物を一旦軟化させた後に第２主剤を硬化させて当該樹脂組成物を２次硬化させつつ、第２バンプを介して第１基板および第２基板を接合する工程とを含むことを特徴とする。
【０００８】
このような構成によると、例えばハンダ材料よりなる第２バンプをリフローさせることによって例えばマザーボードである第２基板に半導体素子（半導体チップ＋第１基板）の第１基板を接合する際に、当該第１基板に対する半導体チップの接合信頼性の低下を充分に抑制することができる。本発明において、半導体素子のフリップチップ接合箇所を封止している樹脂封止部は、２段階で硬化することが可能であり、半導体素子をマザーボードに接合する前に１次硬化される。この１次硬化以降、フリップチップ接合箇所の保護が図られることとなる。樹脂封止部を構成するための封止樹脂組成物は、少なくとも２種類の主剤（第１主剤，第２主剤）を含んでおり、その１次硬化状態とは、少なくとも１種類の主剤（第１主剤）において硬化反応が進行し、他種類の主剤（第２主剤）は硬化反応が殆ど進行せずに未硬化な状態をいう。例えば、第２主剤としてシアネートエステル樹脂などの硬化温度の高いシアネート樹脂を採用する場合には、１次硬化状態とは、シアネート樹脂以外の主剤において硬化反応が進行し、シアネート樹脂は硬化反応が殆ど進行せずに未硬化な状態をいう。そして、リフローハンダ付により半導体素子をマザーボードに搭載する際の加熱によって、樹脂封止部において２次硬化が進行する。具体的には、加熱によって、まず、樹脂封止部に含まれる例えばシアネート樹脂などの未硬化成分が軟質化することによって樹脂封止部全体が一旦軟化し、その後、当該未硬化成分において硬化反応が進行する。樹脂封止部の１次硬化後には、当該樹脂封止部において熱応力が生じているところ、上述の軟化状態を経る際に、当該熱応力が開放される。そのため、リフロー時に樹脂封止部から基板や半導体チップに不当な応力が作用せず、樹脂封止部が基板や半導体チップから剥離することが防止される。
【０００９】
従来は、フリップチップ接合箇所の樹脂封止部は、半導体素子をマザーボードに接合する前に、加熱によって完全に硬化した状態とされていた。そのため、リフローハンダ付により半導体素子の基板をマザーボードに接合する際に、完全硬化後の樹脂封止部は、高温に付され、樹脂封止部に潜在する熱応力に起因して基板や半導体チップから剥離するなどの不具合が生じる場合があった。これに対し、本発明では、リフローハンダ付の際の加熱により、樹脂封止部において２次硬化が進行し、上述のようにそれまで潜在していた熱応力が開放されるため、そのような不具合を回避することが可能なのである。
【００１０】
本発明における封止樹脂組成物の主剤としては、例えば、ビスフェノールＦ樹脂、ナフタレン樹脂、シアネート樹脂、脂環式エポキシ樹脂、ビスフェノール樹脂を用いることができる。ただし、樹脂封止部の２次硬化の誘因となる主剤、すなわち２次硬時に硬化する主剤としては、シアネートエステル樹脂などのシアネート樹脂を用いるのが好適である。
【００１１】
本発明における封止樹脂組成物の硬化剤としては、例えば、４，４’−ジヒドロキシビフェニル、ノニフェノール、テトラメチルビスフェノールＡを用いることができる。
【００１２】
好ましくは、封止樹脂組成物は、示差走査熱量測定において少なくとも２つの熱量ピークを示すように、上掲の樹脂および硬化剤を組み合わせて構成される。より好ましくは、封止樹脂組成物は、示差走査熱量測定において１１０〜１７０℃の範囲に低温域熱量ピークを有し、１８０〜２４０℃の範囲に高温域熱量ピークを有する。２つの熱量ピークに対応して硬化温度を決定することにより、２段階硬化をより適切に行うことができる。
【００１３】
好ましくは、本発明における封止樹脂組成物は更に無機フィラーを含み、本発明は、当該封止樹脂組成物を前記半導体チップおよび第１基板の間に充填した後であって、封止樹脂組成物の１次硬化が完了する前に、封止樹脂組成物に含まれる無機フィラーを基板側へ沈降させることによって当該封止樹脂組成物において２層構造を形成する工程を更に含む。無機フィラーとしては、例えば、シリカ粉末およびアルミナ粉末を用いることができる。
【００１４】
無機フィラーを樹脂成分になじませるためのカップリング剤としては、例えば、シラン系カップリング剤やアミン系カップリング剤を用いることができる。シラン系カップリング剤としては、例えば、ビニルトリクロロシラン、ビニルトリス（２−メトキシエトキシ）シラン、γ−メタクリロキシプロピルトリメトキシシラン、γ−メタクリロキシプロピルトリエトキシシラン、β−（３，４−エポキシシクロヘキシル）エチルトリメトキシシラン、γ−グリシドキシプロピルトリメトキシシラン、γ−グリシドキシプロピルトリエトキシシラン、γ−クロロプロピルトリメトキシシラン、γ−メルカプトプロピルトリメトキシシランが挙げられる。一方、アミン系カップリング剤としては、例えば、γ−アミノプロピルトリエトキシシラン、Ｎ−フェニル−γ−アミノプロピルトリメトキシシラン、Ｎ−β−アミノエチル−γ−アミノプロピルトリメトキシシラン、Ｎ−β−アミノエチル−γ−アミノプロピルメチルジメトキシシランが挙げられる。
【００１５】
また、本発明における封止樹脂組成物としては、１００℃において１０００ｃｐｓ以下の粘度を有するものが好ましく、１次硬化させるための加熱温度において３分以上経過後にゲル化するものが好ましい。このような構成により、無機フィラーを適切に沈降させることができる。
【００１６】
本発明の第２の側面によると半導体装置が提供される。この半導体装置は、基板と、当該基板に対してバンプを介して接合された半導体チップと、無機フィラーを含んで基板と半導体チップの間に介在する樹脂封止部とを備え、樹脂封止部は、無機フィラーの密度が高く基板に接する第１の層と、無機フィラーの密度が低く半導体チップに接する第２の層とからなる２層構造を有することを特徴とする。
【００１７】
このような構成を有する半導体装置ないし半導体素子では、リフローハンダ付によりマザーボードに接合する際に、基板に対する半導体チップの接合信頼性の低下が充分に抑制される。樹脂封止部が第１の層および第２の層からなり、第１の層は、無機フィラーの密度が高く、高弾性率化されており、第２の層は、無機フィラーの密度が低く、低弾性率化されている。リフロー加熱時には、低弾性率化された第２の層がクッション層の機能を呈することによって、封止樹脂部から半導体チップへ作用する応力が緩和される。その結果、チップ電極とバンプとの接合が破壊されるのを抑制でき、基板に対する半導体チップの高い接合信頼性を得ることができるのである。
【００１８】
【本発明の実施の形態】
図１は、本発明に係る半導体装置の製造方法の一連の工程を表す。本発明においては、図１（ａ）に示すように、基板１に対して半導体チップ２がフリップチップ接合される。これによって、基板１の配線（図示略）に対して、半導体チップ２の電極（図示略）がハンダバンプ３を介して電気的に接続される。次に、図１（ｂ）に示すように、基板１と半導体チップ２の間の空隙に対して、未硬化状態にあって７０℃程度に加熱した封止樹脂組成物を注入することによって、樹脂封止部４を設ける。封止樹脂組成物は、示差走査熱量測定において２つの明確な熱量ピークが測定されるように、主剤としてのビスフェノールＦ樹脂およびシアネート樹脂と、４，４’−ジヒドロキシビフェニルやノニフェノールなどの比較的硬化速度の遅い硬化剤とを含んでいる。また、封止樹脂組成物は、シリカ粉末やアルミナ粉末などの無機フィラーも含んでいる。樹脂封止部４を設けた後、それに含まれる無機フィラーを充分に沈降させてから、図１（ｃ）に示すように、例えば１５０℃で１次加熱することによって樹脂封止部４を１次硬化させる。１次硬化の状態では、主に硬化温度の低いナフタレン樹脂において硬化反応が進行し、シアネート樹脂は硬化反応が殆ど進行せずに未硬化な状態をいう。このようにして、半導体チップ２が基板１にフリップチップ接合されて当該接合箇所が樹脂封止された半導体素子１０が作製される。
【００１９】
次に、図１（ｄ）に示すように、基板１にアレイ状のバンプ６を設け、このバンプ６を介して、リフローハンダ付によって半導体素子１０をマザーボード５に搭載する。このときの加熱温度すなわち２次加熱は、バンプ６を構成するハンダ材料の融解温度以上であって樹脂封止部４が２次硬化可能な温度とする。リフローに際する２次加熱によって、バンプ６が再溶解し、マザーボード５に対して半導体素子１０が接合される。このリフロー加熱によって、樹脂封止部４は、一旦軟化した後、２次硬化され、１次硬化時に生じた熱応力が開放される。２次硬化に際して、樹脂封止部４から熱応力が開放されるため、樹脂封止部４において割れや樹脂剥離などは適切に抑制され、基板１に対する半導体チップ２の接合について、高い接合信頼性が達成される。その結果、良好な半導体装置１００が得られる。
【００２０】
【実施例】
以下、本発明の実施例を比較例とともに説明する。
【００２１】
【実施例１】
＜封止樹脂組成物の調整＞
第１の主剤としてのビスフェノールＦ樹脂（商品名：ＥＸＡ−８３０、大日本インキ製）１００重量部と、第２の主剤としてのシアネートエステル樹脂（商品名：Ｌ１０、旭化成エポキシ製）１００重量部と、硬化剤としての４，４’−ジヒドロキシビフェニル（和光純薬工業製）１５重量部と、無機フィラーとしてのシリカフィラー（商品名：ＳＯ−Ｅ５、アドマテックス製）３７０重量部と、第１のカップリング剤としてのγ−グリシドキシプロピルトリメトキシシラン（商品名：ＫＢＭ４０３、信越化学製）１重量部と、第２のカップリング剤としてのγ−メルカプトプロピルトリメトキシシラン（商品名：ＫＢＭ８０３、信越化学製）１重量部とを混合することによって、封止樹脂組成物を調製した。
【００２２】
＜示差走査熱量測定＞
上述のようにして調製した本実施例の封止樹脂組成物について、示差走査熱量計（商品名：ＤＳＣ１００、セイコーインスツルメント製）を用いて、硬化挙動の熱力学的測定を行った。測定において、昇温速度は５℃／ｍｉｎとし、走査温度範囲は２５〜２８０℃とした。その結果、本実施例の封止樹脂組成物は、ＤＳＣチャートにおいて、ビスフェノールＦ樹脂に由来する１５３℃の熱量ピークと、シアネートエステル樹脂に由来する１９７℃の熱量ピークとを示した。これら２つのピークは熱力学的に明確に分離していた。この結果は表１に掲げる。この結果から、本実施形態の封止樹脂組成物は２段階の硬化挙動を示すことが理解できよう。
【００２３】
＜ガラス転位点測定＞
本実施例の封止樹脂組成物について、粘弾性測定機（商品名：ＤＭＳ１１０、セイコーインスツルメント製）を用いて、ガラス転位点を測定した。１５０℃で１２０分間の１次加熱を経た封止樹脂組成物と、更に２４５℃で９０秒間保持の２次加熱を経た封止樹脂組成物とについて、測定を行った。測定において、昇温速度は５℃／ｍｉｎとし、温度範囲は２５〜３００℃とした。その結果、１次加熱のみを経た封止樹脂組成物は１５８℃、更に２次加熱を経た封止樹脂組成物は１７２℃のガラス転位点を示した。この結果は表１に掲げる。このように、本実施例の封止樹脂組成物では、２次加熱によって含有樹脂成分の硬化が更に進行していることが解る。
【００２４】
＜熱応力の影響の調査＞
Ｓｎ−３．２％Ａｇ−０．７％Ｃｕの組成のハンダ（融点：２１４℃）による４０００個のバンプ（２２５μｍピッチ）を介して、ＬＳＩチップ（２０×２０ｍｍ）をビルドアップ基板（５０×５０×１５ｍｍ）にフリップチップ接合した。次いで、基板を７０℃に加熱しつつ、本実施例の封止樹脂組成物によって基板−チップ間を封止した。次いで、１５０℃で２時間の１次加熱によって、当該樹脂封止部を１次硬化させた。そして、ＢＧＡボール搭載およびマザーボード実装を想定した計２回のリフロー加熱すなわち２次加熱を、２４５℃で９０秒間行った。このような工程を経たサンプルについて、平面研磨によって基板を除去し、露出面におけるバンプ形状および樹脂剥離の有無を調べたところ、樹脂剥離もハンダバンプショートも生じていなかった。また、上述の工程を経た他のサンプルについて、基板−封止樹脂部−ＬＳＩチップの積層構造を有する半導体素子を縦断面研磨して、そのＬＳＩチップ電極のダメージの有無を調べたところ、電極とバンプとの接合状態についてダメージは見られなかった。すなわち、チップ電極−バンプ間の剥離は確認されなかった。これらの結果は表１に掲げる。
【００２５】
＜ゲルタイム測定＞
本実施例の封止樹脂組成物について、ゲルタイムテスター（商品名：１５３−ＧＴＲ、安田精機製）を用いて、１５０℃（１次硬化温度）で加熱した場合のゲルタイムを測定した。ゲルタイムとは、樹脂組成物がゲル化するのに要する時間をいう。その結果、本実施例の封止樹脂組成物のゲルタイムは３分であった。この結果は表１に掲げる。
【００２６】
＜粘度測定＞
本実施例の封止樹脂組成物について、レオメータ（商品名：ＲＤＡ−ＩＩＩ：レオメトリック・サイエンティフィック・エフ・イー製）を用いて、１００℃における粘度を測定した。その結果、本実施例の封止樹脂組成物の粘度は８５０ｃｐｓであった。この結果は表１に掲げる。
【００２７】
＜無機フィラー沈降の調査＞
ＬＳＩチップ（２０×２０ｍｍ）を、ビルドアップ基板（５０×５０×１５ｍｍ）に対して、Ｓｎ−３．２％Ａｇ−０．７％Ｃｕの組成のハンダ（融点：２１４℃）によるバンプを介して搭載した。次いで、基板を７０℃に加熱しつつ、本実施例の封止樹脂組成物によって基板−チップ間を封止した。次いで、硬化温度１５０℃および硬化時間２時間の１次加熱によって、当該樹脂封止部を１次硬化させた。このような工程を経たサンプルについて、基板−封止樹脂部−ＬＳＩチップの積層構造を有する半導体素子を縦断面研磨して、封止樹脂組成物に含まれる無機フィラーの沈降状態を調べた。すると、無機フィラーは、基板側に沈降しており、樹脂封止部において、無機フィラーが多く分散する層と殆ど分散していない層との２層構造が形成されていた。
【００２８】
＜温度サイクル試験＞
熱応力の調査に付されたサンプルと同様の工程を経て作製された２５枚のサンプルについて、温度サイクル試験を行った。具体的には、まず、各サンプルについて、各バンプ接続点の導通抵抗を測定した。次いで、各サンプルについて、−６５℃〜１２５℃の範囲の温度サイクルに付した後、各接続点での導通抵抗を測定した。なお、当該温度サイクル試験は、−６５℃での１５分間冷却、室温での１０分間放置、および１２５℃での１５分間加熱、を１サイクルとし、このサイクルを各サンプルに対して２０００回繰り返した。その結果、全てのサンプルの全ての接続点において、温度サイクル試験後に導通不良は見られず、抵抗上昇は１０％以下と良好であった。
【００２９】
＜耐湿試験＞
熱応力の調査に付されたサンプルと同様の工程を経て作製された２５枚のサンプルについて、耐湿試験を行った。具体的には、まず、各サンプルについて、２５℃および湿度６０％の環境下で各バンプ接続点の導通抵抗を測定した。次いで、各サンプルを、１２１℃および湿度８５％の環境下に放置し、１０００時間経過後における各バンプ接続点の導通抵抗を測定した。その結果、全てのサンプルの全ての接続点において、導通不良は見られず、抵抗上昇は１０％以下と良好であった。
【００３０】
【実施例２】
第１の主剤としてのビスフェノールＦ樹脂（商品名：ＥＸＡ−８３０、大日本インキ製）の添加量を７５重量部とし、更に、第３の主剤としてのナフタレン樹脂（商品名：ＨＰ４０３２Ｄ、大日本インキ製）２５重量部を加えた以外は、実施例１と同様にして封止樹脂組成物を調製した。そして、このようにして得た封止樹脂組成物について、実施例１と同様にして、示差走査熱量測定、ガラス転位点測定、ゲルタイム測定、粘度測定を行った。また、当該封止樹脂組成物により、実施例１と同様にして、樹脂封止部を設けたサンプルを作製し、熱応力の影響の調査、無機フィラー沈降調査、温度サイクル試験、耐湿試験を行った。
【００３１】
本実施例の封止樹脂組成物は、示差走査熱量測定では、ビスフェノールＦ樹脂およびナフタレン樹脂に由来する１４６℃の熱量ピークと、シアネートエステル樹脂に由来する１９５℃の熱量ピークとを示した。ガラス転位点測定では、１次加熱後では１７２℃、２次加熱後では１８６℃のガラス転位点を示し、２次加熱によって含有樹脂成分の硬化が多分に進行していることが判った。ゲルタイム測定では３分のゲルタイムを示し、粘度測定では１０００ｃｐｓの粘度を示した。熱応力の影響の調査では、樹脂剥離もハンダバンプショートも生じておらず、基板−封止樹脂部−ＬＳＩチップの縦断面の観察においては、電極とバンプとの接合状態についてダメージは見られなかった。無機フィラー沈降調査では、実施例１の樹脂封止部と同様の２層構造が確認された。温度サイクル試験では、全てのサンプルの全ての接続点において、温度サイクル試験後に導通不良は見られず、抵抗上昇は１０％以下と良好であった。耐湿試験では、全てのサンプルの全ての接続点において、導通不良は見られず、抵抗上昇は１０％以下と良好であった。これら結果の一部は表１に掲げる。
【００３２】
【実施例３】
第１の主剤として、ビスフェノールＦ樹脂（商品名：ＥＸＡ−８３０、大日本インキ製）の添加量を５０重量部とし、更に第３の主剤としてのナフタレン樹脂（商品名：ＨＰ４０３２Ｄ、大日本インキ製）５０重量部を加えた以外は、実施例１と同様にして封止樹脂組成物を調製した。そして、このようにして得た封止樹脂組成物について、実施例１と同様にして、示差走査熱量測定、ガラス転位点測定、ゲルタイム測定、粘度測定を行った。また、当該封止樹脂組成物により、実施例１と同様にして、樹脂封止部を設けたサンプルを作製し、熱応力の影響の調査、無機フィラー沈降調査、温度サイクル試験、耐湿試験を行った。
【００３３】
本実施例の封止樹脂組成物は、示差走査熱量測定では、ビスフェノールＦ樹脂およびナフタレン樹脂に由来する１４０℃の熱量ピークと、シアネートエステル樹脂に由来する１９４℃の熱量ピークとを示した。ガラス転位点測定では、１次加熱後では１８５℃、２次加熱後では１９９℃のガラス転位点を示し、２次加熱によって含有樹脂成分の硬化が多分に進行していることが判った。ゲルタイム測定では３分のゲルタイムを示し、粘度測定では１１５０ｃｐｓの粘度を示した。熱応力の影響の調査では、樹脂剥離もハンダバンプショートも生じておらず、基板−封止樹脂部−ＬＳＩチップを縦断面の観察においては、電極とバンプとの接合状態についてダメージは見られなかった。無機フィラー沈降調査では、無機フィラーの沈降は確認されなかった。温度サイクル試験では、全てのサンプルの全ての接続点において、温度サイクル試験後に導通不良は見られず、抵抗上昇は１０％以下と良好であった。耐湿試験では、全てのサンプルの全ての接続点において、導通不良は見られず、抵抗上昇は１０％以下と良好であった。これら結果の一部は表１に掲げる。
【００３４】
【比較例１】
硬化剤として、４，４’−ジヒドロキシビフェニル（和光純薬工業製）１５重量部に代えてと、イミダゾール（商品名：２ＭＺＡ−ＰＷ、四国化成製）１５重量部を加えた以外は、実施例１と同様にして封止樹脂組成物を調製した。そして、このようにして得た封止樹脂組成物について、実施例１と同様にして、示差走査熱量測定、ガラス転位点測定、ゲルタイム測定、粘度測定を行った。また、当該封止樹脂組成物により、実施例１と同様にして、樹脂封止部を設けたサンプルを作製し、熱応力の影響の調査、無機フィラー沈降調査を行った。
【００３５】
本比較例の封止樹脂組成物は、示差走査熱量測定では、１６２℃に１つの熱量ピークを示し、２段階硬化できないことが判った。ガラス転位点測定では、２種類の加熱工程を経た状態において共に１６５℃と変化がなく、１次硬化によって硬化が略完了していることが判った。ゲルタイム測定では２分のゲルタイムを示し、粘度測定では８２０ｃｐｓの粘度を示した。また、熱応力の影響の調査では、樹脂剥離およびハンダバンプショートが確認されるとともに、基板−封止樹脂部−ＬＳＩチップを縦断面の観察において、電極とバンプとの接合状態についてダメージが見られた。無機フィラー沈降調査では、無機フィラーの沈降が生じていないことが確認された。これらの結果は表１に掲げる。
【００３６】
【表１】
0003566680.tif 000002
【００３７】
【評価】
実施例１〜３は、いずれも示差走査熱量測定において２つの熱量ピークを示しているところ、この２つの熱量ピークに対応した加熱によって、硬化を２段階で行うことができる。そのため、半導体素子をマザーボードに搭載する際のリフロー加熱によって２段回目の硬化すなわち２次硬化させることによって、１次硬化後に封止樹脂組成物に潜在する熱応力を開放し、樹脂剥離やハンダバンプショートの発生を適切に回避することが可能となっている。これに対し比較例１では、示差走査熱量測定において単一の熱量ピークを示し、２段階硬化を行うことはできない。そのため、半導体素子をマザーボードに搭載する際のリフロー加熱によって、硬化後から封止樹脂組成物に潜在されている熱応力を開放することができない。その結果、リフロー加熱後において、樹脂剥離やハンダバンプショートなどの不具合を生じてしまっている。
【００３８】
以上のまとめとして、本発明の構成およびそのバリエーションを以下に付記として列挙する。
【００３９】
（付記１）半導体チップを、バンプを介して基板にフリップチップ接合する工程と、
硬化剤と少なくとも２種類の主剤とを含んで２段階で硬化することが可能な封止樹脂組成物を、前記半導体チップと前記基板の間に充填して、樹脂封止部を設ける工程と、
加熱により前記樹脂封止部を１次硬化させる工程と、
マザーボードと前記基板の間にハンダ材料を介在させ、加熱により、前記樹脂封止部を２次硬化させつつ、前記ハンダ材料をリフローさせることによって前記マザーボードに前記基板を接合する工程と、を含むことを特徴とする、半導体装置の製造方法。
（付記２）前記封止樹脂組成物は、示差走査熱量測定において、少なくとも２つの熱量ピークを示す、付記１に記載の半導体装置の製造方法。
（付記３）前記少なくとも２つの熱量ピークは、１１０〜１７０℃の範囲にある低温域熱量ピークと、１８０〜２４０℃の範囲にある高温域熱量ピークとを含む、付記２に記載の半導体装置の製造方法。
（付記４）前記封止樹脂組成物は更に無機フィラーを含み、前記封止樹脂組成物による前記樹脂封止部を１次硬化させる工程の前に、前記樹脂封止部に含まれる前記無機フィラーを前記基板側へ沈降させることによって、前記樹脂封止部において２層構造を形成する工程を更にを含む、付記１から３のいずれか１つに記載の半導体装置の製造方法。
（付記５）前記無機フィラーは、シリカ粉末またはアルミナ粉末である、付記４に記載の半導体装置の製造方法。
（付記６）前記封止樹脂組成物としては、１００℃において１０００ｃｐｓ以下の粘度を有するものを使用する、付記１から５のいずれか１つに記載の半導体装置の製造方法。
（付記７）前記封止樹脂組成物としては、１次硬化させるための加熱温度において３分以上経過後にゲル化するものを使用する、付記１から６のいずれか１つに記載の半導体装置の製造方法。
（付記８）基板と、当該基板に対してバンプを介して接合された半導体チップと、無機フィラーを含んで前記基板と前記半導体チップの間に介在する樹脂封止部とを備え、前記樹脂封止部は、前記無機フィラーの密度が高く前記基板に接する第１の層と、前記無機フィラーの密度が低く前記半導体チップに接する第２の層とからなる２層構造を有することを特徴とする、半導体装置。
【００４０】
【発明の効果】
本発明によると、基板と半導体チップのフリップチップ接合箇所が樹脂封止された半導体素子がマザーボードに搭載された半導体装置において、基板に対する半導体チップの高い接合信頼性を達成することができる。
【図面の簡単な説明】
【図１】本発明に係る半導体装置の製造方法の一連の工程を表す。
【符号の説明】
１      基板
２      半導体チップ
３，６  バンプ
４      樹脂封止部
５      マザーボード
１０    半導体素子
１００  半導体装置
【図１】
0003566680.tif 000003